(57)【要約】【課題】本発明は、透明性とガスバリア性、さらには表面平滑性に優れ、しかも加えられた応力により当初のガスバリア性が劣化し難い、包装材料や電子機器部材用の基板等として最適に用いられるガスバリア性透明積層体の提供を目的とする。【解決手段】無機酸化物からなるガスバリア性蒸着薄膜層と重合しうるアクリル系のモノマー、またはモノマーとオリゴマーの混合物のフラッシュ蒸着被膜を硬化せしめてなるガスバリア性被膜層とが順次積層されてなる積層部を、透明プラスチック材料からなる基材上に少なくとも積層して設ける。【選択図】図１
2006095933.tif 000002
【特許請求の範囲】
【請求項１】
無機酸化物からなるガスバリア性蒸着薄膜層と重合しうるアクリル系のモノマー、またはモノマーとオリゴマーの混合物のフラッシュ蒸着被膜を硬化せしめてなるガスバリア性被膜層とが順次積層されてなる積層部が、透明プラスチック材料からなる基材上に少なくとも積層されていることを特徴とするガスバリア性透明積層体。
【請求項２】
無機酸化物からなるガスバリア性蒸着薄膜層の厚さが５ｎｍ以上３００ｎｍ以下であり、ガスバリア性被膜層の厚さが０．０２μｍ以上２０μｍ以下であることを特徴とする請求項１記載のガスバリア性透明積層体。
【請求項３】
アクリル系のモノマー、もしくはモノマーとオリゴマーの混合物の粘度が２００［ｍＰａ・ｓ／２５℃］以下、より好ましくは１００［ｍＰａ・ｓ／２５℃］以下であることを特徴とする請求項１または２記載のガスバリア性透明積層体。
【請求項４】
アクリル系のモノマー、もしくはモノマーとオリゴマーの混合物の皮膚刺激性（ＰＩＩ）が２．０以下であることを特徴とする請求項１乃至３のいずれかに記載のガスバリア性透明積層体。
【請求項５】
重合しうるアクリル系のモノマー、またはモノマーとオリゴマーの混合物がモノアクリレート、ジアクリレート、トリアクリレートの３種類を配合してなるものであることを特徴とする請求項１乃至４のいずれかに記載のガスバリア性透明積層体。
【請求項６】
ジアクリレートの配合比が５０重量％以上９９．９重量％以下であることを特徴とする請求項５記載のガスバリア性透明積層体。
【発明の詳細な説明】
【技術分野】
【０００１】
本発明は、食品、日用品および医薬品等の包装に用いられる包装用の透明積層体、あるいは電子機器関連部材等に用いられる透明積層体に関するもので、特に高いガスバリア性が必要とされる包装部材または電子機器部材等として好適に用いられるガスバリア性透明積層体に関する。
【背景技術】
【０００２】
食品や日用品および医薬品等の包装に用いられる包装材料は、内容物の変質を抑制してそれらの機能や性質を包装中においても保持できるようにするため、そこを透過する酸素、水蒸気等の内容物を変質させる気体による影響を防止する必要があり、これらを遮断するガスバリア性を備えていることが求められている。通常のガスバリア性を有する包装材料としては、高分子の中では比較的にガスバリア性に優れる塩化ビニリデン樹脂のフィルムまたはそれらをコーティングしたフィルム等がよく用いられてきたが、これらは高度なガスバリア性が要求される包装に用いることはできない。そのためこの様な要求がある場合には、アルミニウム等の金属からなる金属箔等をガスバリア層として用いた包装材料を用いざるを得なかった。
【０００３】
ところが、アルミニウム等の金属からなる金属箔等を用いた包装材料は、温度や湿度の影響が殆どなく、高度なガスバリア性を持つが、包装材料を透視して内容物を確認することができないこと、使用後の廃棄の際には不燃物として処理しなければならないこと、検査の際には金属探知器が使用できないこと等、数多くの欠点を有し問題があった。
【０００４】
そこで、これらの欠点を克服した包装材料として、酸化珪素、酸化アルミニウム、酸化マグネシウム等の無機酸化物からなる蒸着薄膜を真空蒸着法やスパッタリング法等の薄膜形成手段を用いてプラスチックフィルム上に成膜してなる蒸着フィルムが上市されている（例えば、特許文献１、２参照。）。これらの蒸着フィルムは透明性及び酸素、水蒸気等に対するガス遮断性を有していることが知られ、金属箔等では得ることのできない透明性とガスバリア性を共に有する包装材料として好適とされている。
【発明の開示】
【発明が解決しようとする課題】
【０００５】
しかしながら、無機酸化物からなる蒸着薄膜を有し、透明性とガスバリア性を共に有する蒸着フィルムが包装用材料に適するフィルムであっても、包装容器等の包装体として、それが単体で用いられることはほとんどなく、蒸着薄膜を成膜した後の後加工として、蒸着フィルム表面に文字・絵柄等を印刷したり、他のフィルム等との貼り合わせを行ったり、さらには容器等の包装体の形状に成形加工したりと、さまざまな工程を経て包装体を完成させている。従って、包装体の構成素材としては、そこに種々の加工が施されたとしても初期のガスバリア性を維持し続けることも要求される。
【０００６】
因みに、上述した構成の蒸着フィルムを用いてシーラントフィルムと貼り合わせて製袋した後、酸素透過率や水蒸気透過率等のガスバリア性を測定したところ、高分子ガスバリア性フィルム並のガスバリア性は認められるものの、後加工によってガスバリア性の劣化が生じ、蒸着フィルムが当初有していた金属箔並のガスバリア性が確保できていないことが判明した。
【０００７】
このような課題を解決する技術として、無機化合物からなる蒸着層を第1層とし、水溶性高分子と、1種類以上の金属アルコキシド或いは金属アルコキシド加水分解物または、
塩化錫の少なくとも一方を含む水溶液、あるいは水、アルコール混合溶液を主剤とするコーティング剤を塗布し、加熱乾燥してなるガスバリア性被膜を第２層として順次積層したガスバリア性包材が提案されている（例えば、特許文献３参照。）。このガスバリア包材は、高いガスバリア性を示し、かつ耐水性、耐湿性を有すると共に、ある程度変形されてもこれらの特性が劣化することがない。しかし、このガスバリア性包材のガスバリア性被膜は、無機化合物からなる蒸着層からなるため、包装容器または包装材とする際の後加工条件によっては、透明積層体が当初有していた特性、特にガスバリア性が加工時の応力により劣化することが多々ある。
【０００８】
本発明は以上のような従来技術の課題を解決しようとするものであり、透明性とガスバリア性、さらには表面平滑性に優れ、しかも応力が加えられも当初のガスバリア性が劣化し難い、包装材料や電子機器部材用の基板等として好適に用いられるガスバリア性透明積層体の提供を目的とする。
【特許文献１】米国特許第３４４２６８６号明細書
【特許文献２】特公昭６３−２８０１７号公報
【特許文献３】特開平０７−１６４５９１号公報
【課題を解決するための手段】
【０００９】
本発明はこのような目的を達成するためになされたものであり、請求項１に記載の発明は、無機酸化物からなるガスバリア性蒸着薄膜層と重合しうるアクリル系のモノマー、またはモノマーとオリゴマーの混合物のフラッシュ蒸着被膜を硬化せしめてなるガスバリア性被膜層とが順次積層されてなる積層部が、透明プラスチック材料からなる基材上に少なくとも積層されていることを特徴とするガスバリア性透明積層体である。
【００１０】
また、請求項２に記載の発明は、請求項１記載の透明積層体において、無機酸化物からなるガスバリア性蒸着薄膜層の厚さが５ｎｍ以上３００ｎｍ以下であり、ガスバリア性被膜層の厚さが０．０２μｍ以上２０μｍ以下であることを特徴とする。
【００１１】
さらにまた、請求項３に記載の発明は、請求項１または２記載の透明積層体において、アクリル系のモノマー、もしくはモノマーとオリゴマーの混合物の粘度が２００［ｍＰａ・ｓ／２５℃］以下、より好ましくは１００［ｍＰａ・ｓ／２５℃］以下であることを特徴とする。
【００１２】
さらにまた、請求項４に記載の発明は、請求項１から３のいずれかに記載の透明積層体において、アクリル系のモノマー、もしくはモノマーとオリゴマーの混合物の皮膚刺激性（ＰＩＩ）が２．０以下であることを特徴とする。
【００１３】
さらにまた、請求項５に記載の発明は、請求項１から４のいずれかに記載の透明積層体において、重合しうるアクリル系のモノマー、またはモノマーとオリゴマーの混合物がモノアクリレート、ジアクリレート、トリアクリレートの３種類を配合してなるものであることを特徴とする。
【００１４】
さらにまた、請求項６に記載の発明は、請求項５に記載の透明積層体において、ジアクリレートの配合比が５０重量％以上９９．９重量％以下であることを特徴とする。
【発明の効果】
【００１５】
本発明は、無機酸化物からなるガスバリア性蒸着薄膜層と重合しうるアクリル系のモノマー、またはモノマーとオリゴマーの混合物のフラッシュ蒸着被膜を硬化せしめてなるガスバリア性被膜層とが順次積層されてなる積層部が、透明プラスチック材料からなる基材上に少なくとも積層されているので、透明性、表面平滑性、さらにはガスバリア性が共に
優れ、さらには包装体等とするための後加工時において応力が加わっても初期の優れたガスバリア性が劣化し難く、高度のガスバリア性と透明性を有すると共に、さまざま応力が加わった時にも当初のガスバリア性が劣化し難いことが要求される包装材料として、あるいは高度なガスバリア性と表面平滑性等が要求される電子機器部材やディスプレイ用の基材等としての幅広い使用が可能となる。
【発明を実施するための最良の形態】
【００１６】
以下、本発明について図面を用いてさらに詳細に説明する。図１は本発明のガスバリア性透明積層体の一例を示す断面図である。図１に示すガスバリア性透明積層体１は、透明プラスチック材料からなる基材２上に、無機酸化物からなる蒸着薄膜層３と、重合しうるアクリル系のモノマー、またはモノマーとオリゴマーの混合物のフラッシュ蒸着被膜を硬化せしめてなるガスバリア性被膜層４とが順次積層されてなる積層部５が積層されている。
【００１７】
上述した基材２は透明プラスチック材料からなり、例えば、ポリエチレンテレフタレート（ＰＥＴ）やポリエチレンナフタレート等からなるポリエステルフィルム、ポリエチレンやポリプロピレン等からなるポリオレフィンフィルム、ポリスチレンフィルム、ポリアミドフィルム、ポリ塩化ビニルフィルム、ポリカーボネートフィルム、ポリアクリルニトリルフィルム、ポリイミドフィルム、ポリ乳酸フィルム等の生分解性プラスチックフィルム等が用いられる。これらのフィルムは延伸、未延伸のどちらでもよいが、機械的強度や寸法安定性を有するものが好ましい。これらの中では、特に耐熱性や寸法安定性等の面から二軸方向に任意に延伸されたポリエチレンテレフタレートフィルムが好ましく用いられる。
【００１８】
これらの基材２の表面には、周知の種々の添加剤や安定剤、例えば帯電防止剤、紫外線防止剤、可塑剤、滑剤等からなる機能性層が設けられていてもよく、さらには、この上に成膜する無機酸化物からなる蒸着薄膜層３との密着性を良くするために、前処理としてコロナ処理、低温プラズマ処理、イオンボンバード処理等を施しておいたり、さらには薬品処理、溶剤処理等を施しておいても構わない。
【００１９】
基材２の厚さは特に制限を受けるものではないが、包装材料としての適性、また上記したガスバリア性蒸着薄膜層やガスバリア性被膜層以外の他の層を積層する場合もあること、さらには後述する無機酸化物からなる蒸着薄膜層３とガスバリア性被膜層４を形成する場合の加工性等を考慮すると、実用的には３μｍ以上２００μｍ以下の範囲で、用途によって６μｍ以上３０μｍ以下とすることが好ましい。また、量産性を考慮すれば、連続的に各層を形成できるように長尺フィルムとすることが望ましい。
【００２０】
一方、無機酸化物からなる蒸着薄膜層３は、酸化アルミニウム、酸化珪素、酸化錫、酸化マグネシウム、あるいはそれらの混合物等の無機酸化物からなる蒸着薄膜で構成され、透明性を有し、かつ酸素、水蒸気等に対するガスバリア性を有するものであればよい。その中でも、特に酸化アルミニウム、酸化珪素、酸化マグネシウムのいずれかからなる蒸着薄膜層が酸素透過率及び水蒸気透過率に優れるので好ましい。ただしこの無機酸化物からなる蒸着薄膜層３は、上述した無機酸化物からなるものに限定されるものではなく、上記条件に適合する蒸着薄膜層を形成可能な無機酸化物により構成されていればよい。
【００２１】
無機酸化物からなる蒸着薄膜層３の厚さは、用いられる無機酸化物の種類・構成により最適条件が異なるが、一般的には５ｎｍ以上３００ｎｍ以下の範囲内が望ましく、その値は適宜選択される。ただし層厚が５ｎｍ未満であると均一な薄膜層が得られ難いことや層厚が十分ではないことがあり、ガスバリア材としての機能を十分に果たすことができない場合がある。また層厚が３００ｎｍを越える場合は薄膜層にフレキシビリティを保持させ
ることが難しく、成膜後に折り曲げや引っ張りなどの外部応力が加わると薄膜層に亀裂を生じる恐れがり、これらの点を考慮すると５ｎｍ以上１００ｎｍ以下の範囲のものが好ましい。
【００２２】
無機酸化物からなる蒸着薄膜層３は、通常の真空蒸着法により形成することができるが、その他の薄膜形成方法であるスパッタリング法やイオンプレーティング法、プラズマ気相成長法（ＣＶＤ）等を用いることもできる。但し生産性を考慮すれば、現時点では真空蒸着法が最も優れている。真空蒸着法による真空蒸着装置の加熱手段としては電子線加熱方式や抵抗加熱方式、誘導加熱方式等が好ましい。また、蒸着薄膜層と基材の密着性及び薄膜層の緻密性を向上させるために、プラズマアシスト法やイオンビームアシスト法を用いることも可能である。さらに、蒸着薄膜層の透明性を上げるために蒸着の際に酸素ガスなど吹き込んだりする反応蒸着を行っても一向に構わない。
【００２３】
他方、ガスバリア性被膜層４は、重合しうるアクリル系のモノマー、またはモノマーとオリゴマーの混合物のフラッシュ蒸着被膜を硬化せしめてなる被膜層であり、下層の蒸着薄膜層３との協同により高いガスバリア性が発現されるようにすると共に、そのガスバリア性が外部から応力が加わった場合にもその応力に耐えて初期のガスバリア性が確保できるように、そして表面平滑性や耐候性や耐汚染性等の表面保護性をも付与する目的で設けられている。
【００２４】
ここでフラッシュ蒸着被膜とは、所謂フラッシュ蒸着法によって形成された被膜であり、さらに具体的には、重合しうるアクリル系のモノマー、もしくはモノマーとオリゴマーの混合物からなる樹脂成分を真空下において高温蒸発源直上で瞬間的に加熱気化させた後、無機酸化物層３上に析出・コーティングして得られる被膜であって、この被膜を電子線や紫外線照射等により硬化させて得られるものがガスバリア性被膜層４である。
【００２５】
被膜を紫外線照射にて硬化させる場合には、第二の成分として光重合開始剤を混合したアクリル樹脂系のコーティング剤を用いる。具体的な光重合開始剤としては、ベンゾインエーテル類、ベンゾフェノン類、キサントン類、アセトフェノン誘導体等を挙げることができ、これらをアクリル系のモノマー、もしくはモノマーとオリゴマーの混合物に対して０．０１重量％以上１０重量％以下、好ましくは０．１重量％以上２重量％以下の割合で混合して用いる。
【００２６】
このガスバリア性被膜層４の成膜は、前述したガスバリア性蒸着薄膜層３と同様、真空下で行えるため、これらの層を連続的に積層することが可能となり、効率的に生産が可能となり、生産コストの低減化も可能となる。
【００２７】
本発明のガスバリア性透明積層体１がより高いガスバリア性を発現するためには、このガスバリア性被膜層４は、その厚みが０．０２μｍ以上２０μｍ以下であることが好ましい。層厚が０．０２μｍ未満であると均一な被膜層を形成することが難しくなり、また、２０μｍを超えると硬化速度が低下し、十分に硬化させることが難しくなるためである。
【００２８】
また、フラッシュ蒸着被膜を電子線により硬化させる場合には、フラッシュ蒸着被膜の膜厚と電子線エネルギー条件、加工速度および除電とのバランスが重要となる。過度のエネルギー供給は帯電を引き起こし、その結果として起こる放電によりガスバリア性が損なわれる場合があるため注意を要する。
【００２９】
ここで、重合しうるアクリル系のモノマー、オリゴマーとしては、例えば、ポリエステルアクリレート、ポリエーテルアクリレート、アクリルアクリレート、ウレタンアクリレート、エポキシアクリレート、シリコーンアクリレート、ポリアセタールアクリレート、
ポリブタジエン系アクリレート、メラミンアクリレート等の重合性二重結合を有するモノマーあるいはオリゴマーを挙げることができる。また、モノマーあるいはオリゴマーとしては、その反応性官能基の保有数に応じて一官能、二官能、三官能、及びそれ以上の多官能のものを適宜選定して用いることができる。
【００３０】
これらモノマーあるいはオリゴマーは、二種類以上を混合して用いることができるが、モノアクリレート、ジアクリレート、トリアクリレートの３種類を混合して用いることが望ましい。この場合、モノアクリレートとしては水酸基、カルボキシル基、アミノ基、エポキシ基等の官能基を付与したタイプを用いることが好ましい。このような混合物を用いるのは無機酸化物からなる蒸着薄膜層３との密着性をより向上させるためである。ジアクリレートはガスバリア性被膜層４の基本構成物として、トリアクリレートはガスバリア性被膜層４中において架橋度を向上させるために用いる。また、上記した３種類の混合物の官能基付与モノアクリレートおよびトリアクリレートが上述した機能を発現するためには各々０．０５重量％以上配合することが好ましいため、ジアクリレートの配合比は５０重量％以上９９．９重量％以下とすることが望ましい。
【００３１】
また、上述したように、フラッシュ蒸着法を用いてフラッシュ蒸着被膜を成膜する場合には、蒸発原料であるアクリル系のモノマー、もしくはモノマーとオリゴマーの混合物を真空下において高温蒸発源の中に少量ずつ落下させ蒸発源直上で瞬間的に蒸発させる必要があり、アクリル系のモノマー、もしくはモノマーとオリゴマーの混合物の粘度が高すぎると蒸発源の中に少量ずつ一定速度で落下させることが困難となるため、その粘度を２００［ｍＰａ・ｓ／２５℃］以下以下、より好ましくは１００［ｍＰａ・ｓ／２５℃］以下とすることが望ましい。
【００３２】
さらにまた、本発明のガスバリア性透明積層体は、食品、日用品および医薬品等の包装分野にも用いられるため、上述したアクリル系のモノマー、オリゴマーの混合物は皮膚刺激性（ＰＩＩ）が２．０以下であることが望ましい。
【００３３】
以上、本発明のガスバリア性透明積層体の基本的な構成を説明したが、本発明はこれらのものに限定されるものではなく、上記したガスバリア性蒸着薄膜層とガスバリア性被膜層からなる積層部が基材の他方の面に設けられていても、積層部が複層になっている構成のものであってもよい。
【００３４】
さらにガスバリア性被膜層４上には他の層が積層されていてもよい。他の層とは、具体的には印刷層、外側基材層、中間層、ヒートシール層等である。印刷層は包装袋等として実用に供するために積層されるものであり、例えばウレタン系、アクリル系、ニトロセルロース系、ゴム系、塩化ビニル系等の従来から用いられているインキバインダー樹脂に各種顔料、体質顔料及び可塑剤、乾燥剤、安定剤等の添加剤等が添加されてなるインキにより構成される、文字、絵柄等である。
【００３５】
印刷層を構成するインキのタイプとしては、表刷りタイプ及び裏刷りタイプ等の種々のタイプのインキが使用できる。印刷層の形成方法としては、例えばオフセット印刷法、グラビア印刷法、シルクスクリーン印刷法等の周知の印刷方式や、ロールコート、ナイフエッジコート、グラビアーコート等の周知の塗布方式を用いることができる。厚さは０．１μｍ以上２．０μｍ以下でよい。
【００３６】
また外側基材層は、前記した蒸着薄膜層と被膜層を中間層としこれを前記基材とで挟みつけるように設ける層であって、一般的に機械的強度の面からポリエチレンテレフタレート（ＰＥＴ）およびポリエチレンナフタレート等からなるポリエステルフィルム、ポリエチレンやポリプロピレン等からなるポリオレフィンフィルム、ポリアミドフィルム、ポリ
カーボネートフィルム、ポリアクリルニトリルフィルム、ポリイミドフィルム等が用いられる。この中では、特に二軸方向に任意に延伸されたポリエチレンテレフタレートフィルム、ポリプロピレンフィルム等がより好ましい。
【００３７】
外側基材層は、例えば上記フィルムを２液硬化型ウレタン系樹脂等の接着剤を用いて貼り合わせるドライラミネート法、ノンソルベントラミネート法、エキストルーションラミネート法等の公知の方法を用いて設ければよく、その厚さは、材質や要求品質に応じて決められるが、一般的に５μｍ以上５０μｍ以下の範囲内である。
【００３８】
また中間層は、本発明のガスバリア性透明積層体を用いて袋状包装体とした場合の破袋強度や突き刺し強度を高めるために設けられるもので、一般的に機械強度及び熱安定性の面から二軸延伸ナイロンフィルム、二軸延伸ポリエチレンテレフタレートフィルム、二軸延伸ポリプロピレンフィルム等からなる層である。
【００３９】
この中間層の厚さは、材質や要求品質に応じて決められるが、一般的に５μｍ以上５０μｍ以下の範囲内である。またその形成方法としては、２液硬化型ウレタン系樹脂等の接着剤を用いて貼り合わせるドライラミネート法、ノンソルベントラミネート法、エキストルーションラミネート法等の公知の方法が適用できる。
【００４０】
またヒートシール層は袋状包装体等を製造する際に接着層として作用するように設けられるものである。例えばポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金属架橋物等の樹脂からなる層である。厚さは目的に応じて決められるが、一般的には１５μｍ以上２００μｍ以下の範囲である。形成方法としては、上記樹脂からなるフィルム状のものを２液硬化型ウレタン樹脂などの接着剤を用いて貼り合わせるドライラミネート法等を用いることが一般的であるが、これ以外の公知の方法により積層することができる。以下、本発明の高ガスバリア透明積層体を具体的な実施例を挙げてさらに説明する。
【実施例１】
【００４１】
基材として、厚さ１２μｍの２軸延伸ポリエチレンテレフタレート（ＰＥＴ）フィルムを使用した。まず、電子線加熱方式の真空蒸着装置を用いて金属アルミニウムを蒸発させ、そこに酸素ガスを導入し、前記基材の片面上に酸化アルミニウムからなるガスバリア性蒸着薄膜層を厚さ１５ｎｍで形成した。次に、モノアクリレートとしてプロピレングリコールモノフェニルエーテルアクリレート、ジアクリレートとしてプロポキシ化ネオペンチルグリコールジアクリレート、トリアクリレートとしてエトキシ化トリメチロールプロパントリアクリレートをそれぞれ用い、それぞれの配合比を表１に示すような割合で配合したコーティング剤（粘度が３８ｍＰａ・ｓ）を使用し、フラッシュ蒸着法を用いて厚さ０．２μｍのフラッシュ蒸着被膜を前記工程にて形成したガスバリア性蒸着薄膜層上にに設けた後、フラッシュ蒸着被膜に対して電子線を照射し、ガスバリア性被膜層とし、本発明のガスバリア性透明積層体を得た。
【実施例２】
【００４２】
コーティング剤を表１にも示すようにジアクリレートプロポキシ化ネオペンチルグリコールジアクリレート単独とし、粘度を１５ｍＰａ・ｓとした以外は実施例１と同様の条件にて、比較のための実施例２に係る透明積層体を得た。
【実施例３】
【００４３】
モノアクリレートとしてプロピレングリコールモノフェニルエーテルアクリレート、ジアクリレートとしてプロポキシ化ネオペンチルグリコールジアクリレート、トリアクリレ
ートとしてエトキシ化トリメチロールプロパントリアクリレートをそれぞれ用い、それぞれの配合比を表１に示すような条件で配合したコーティング剤（粘度が１２２ｍＰａ・ｓ）を使用した以外は実施例１と同様の条件にて、比較のための実施例３に係る透明積層体を得た。
＜酸素透過率の測定１＞
実施例１から３の透明積層体のそれぞれについて、そのガスバリア性評価の目安となる酸素透過率（ｃｃ／ｍ2 ・ｄａｙ ・ａｔｍ）をＭＯＣＯＮ社製ＯＸＴＲＡＮにて測定した。それらの結果を表１に示した。
＜二次加工：印刷加工＞
実施例１から３の透明積層体の被膜層上に、裏刷り用ウレタン系インキを使用して、グラビア印刷法により印刷層を設け、後加工サンプルを得た。
＜酸素透過率の測定２及び評価＞
上記二次加工を施した各後加工サンプルについても、酸素透過率（ｃｍ2／ｍ2 ・ｄａｙ・ａｔｍ）をＭＯＣＯＮ社製ＯＸＴＲＡＮにて測定した。
【００４４】
そして、これらの測定結果に基づき総合評価を行った。評価の基準は、透明積層体単体と印刷後の酸素バリア性が共に良好なものを○（良好）、○以外のもので印刷後のバリア性が大きく劣化しなかったものを△、印刷後にバリア性が大きく劣化したものを×（不良）とした。結果は表１に示した通りである。
【００４５】
【表１】
2006095933.tif 000003
【図面の簡単な説明】
【００４６】
【図１】本発明のガスバリア性透明積層体の構成を示す断面図である。
【符号の説明】
【００４７】
１・・・ ガスバリア性透明積層体
２・・・ 基材
３・・・ 無機酸化物からなる蒸着薄膜層
４・・・ ガスバリア性被膜層
５・・・積層部
【図１】
2006095933.tif 000004